(57)【要約】      （修正有）【課題】耐久性、外観から建築物や床石に多く用いられている花崗岩や大理石などの天然石材の変色、エフロエッセンスの付着、水斑（濡れ色）の防止工法を提供する。【解決手段】５ｍｍ以上浸透する吸水防止剤を床石の表面とモルタル目地表面に含浸反応させること及びバサモルタルの十分な充填、石目地の十分な抑え、調合上の適度なセメント量、仕上げ・下地の水勾配確保、下地上の排水ルートの確保により極めて高い水斑（濡れ色）防止の効果を得ることが出来る。【選択図】図２
2017155573.tif 000002
【特許請求の範囲】
【請求項１】
外部床石の石貼り施工において、下地の水勾配を確保し、下地の排水ルートを確保したうえで、バサモルタル下地を充分に充填し、適切なセメント量で調合した石目地で充分に抑えて石貼り養生した後、床石表面を洗浄、乾燥後、天然石表面及びモルタル目地表面にアルキルアルコキシシラン配合浸透性防水剤を浸透反応させることを特徴とする床石の水斑（濡れ色）防止工法。
【発明の詳細な説明】
【技術分野】
【０００１】  本発明は下地や目地のモルタルミネラル成分を吸収して発生する外部床石の水斑（濡れ色）防止を目的とした施工方法に関するものである。
【背景技術】
【０００２】  花崗岩や大理石などの天然石材は耐久性、外観から建築物や床石に多く用いられているが、変色、エフロエッセンスの付着、水斑（濡れ色）の発生など多くの問題があった。これらを防止するために石材表面上に防水性塗料を塗布する施工では効果がなく、近年石材の細孔に含浸させる浸透型吸水防止剤が種々開発されている（特開平５−１７１０４６、特開平２００９−１５５６４１、特開平９−２０８９３７）。しかしコンクリートやレンガなど濡れやすい材料ではない天然石に対してはその浸透力には限界があり、減圧化で浸透させる技術も提案されている。（特開２００１−３１２４８４）
【発明の概要】
【発明が解決しようとする課題】
【０００３】  天然石内部には微細な通気孔があり外部から吸水されて表面に水斑（濡れ色）現象が発生する。純水の場合はその後乾燥して消失するが、吸湿性のミネラル分を吸収蓄積すると水斑が消えることがないという問題があった。従来、水斑（濡れ色）現象を防止するために浸透型吸水防止剤よる表面処理、裏面処理など様々な方法を実施してきたが有効な方法がなかった。
【課題を解決するための手段】
【０００４】  本発明者は水斑（濡れ色）の発生原因を研究、新築時の下地、及び目地の施工方法にも注目し、選択した浸透性の吸水防止剤をどこに施工すれば最も有効かを検討した。【０００５】  水斑（濡れ色）現象の発生原因として、雨水や掃除水が目地より石裏にまわりモルタルの可溶性ミネラルが床石に侵入した後、水分の蒸発によりカルシウムやマグネシウム等のミネラル分が残留濃縮される。これらのミネラル化合物には潮解性を持つものがあり水分乾燥を阻害するため、常に濡れている状態の水斑が形成されることが確認された。【０００６】  また石貼施工において．バサモルタルの充填不足、石目地の抑え不良、調合上のセメント量過多、仕上げ・下地の水勾配不足、下地上の排水ルート不足等により水斑（濡れ色）が顕著にはっせいすることがわかった。【０００７】  上記問題を解決するために、床石を設置する床環境とどこにどのように防水剤処理をすればいいか誠意研究した結果、バーナー仕上げ花崗岩に５ｍｍ以上浸透する吸水防止剤を床石の表面とモルタル目地表面に含浸反応させること及びバサモルタルの十分な充填、石目地の十分な抑え、調合上の適度なセメント量、仕上げ・下地の水勾配確保、下地上の排水ルートの確保などの下地づくりの改良により水斑（濡れ色）防止に効果を奏することを究明した。
【発明の効果】
【０００８】  本発明の外部床石の施工法により光沢を出さず外観をそのまま、通気性、透湿性を保ちながら水斑（濡れ色）の発生を防止することができる。
【図面の簡単な説明】
【０００９】
【図１】本発明の浸透性防水剤の花崗岩への浸透深さを示す。
【図２】本発明の外部床石の水斑（濡れ色）防止施工例である。
【発明を実施するための最良の形態】
【００１０】  本発明に用いる塗膜を作らない浸透性吸水防止剤はバーナー仕上げ花崗岩に５ｍｍ以上含浸する低級アルコールで濃度調整したメチルトリメトキシシラン及びアルキルアルコキシシランの混合液を用いることを特徴とする。低級アルコールとしてはエタノール、イソプロピルアルコールなどを用いることが出来る。
アルキルアルコキシシランは通常下記一般式で（１）表せるものである。
Ｒ１ｘＳｉ（ＯＲ２）４−ｘ        （１）
上記Ｒ１は炭素数１〜２０のアルキル基、Ｒ２は炭素数１〜６のアルキル基又は水素、ｘは１又は２の整数である。本発明の水斑防止剤として使用できるアルキルアルコキシシランのＲ１アルキル基の炭素数は４〜６が好ましい。またＲ２アルキル基の炭素数は１〜２が好ましい。【００１１】  石貼の施工要件としては、バサモルタルの十分な充填、石目地の十分な抑え、調合上の適度なセメント量、仕上げ・下地の水勾配確保、下地上の排水ルートの確保が必要である。
これらが不十分な場合モルタルのミネラル分が浸透水で溶解され、床石に吸収される度合いが増して水斑の発生を促進する原因となる。
【実施例】
【００１２】実施例１
黒御影（花崗岩Ｇ６５４バーナー仕上げ、１００×１００×２０ｍｍ見掛け比重２．７９吸水率０．２％〉の試験サンプル石に表１に示した本発明に用いられる浸透性吸水防止剤を表面にロール刷毛を用いて塗布含浸させた。２日間養生した後、裏面を水に浸漬して１０日間放置し試験床石を半分にカットして裏面からの吸収した水により表れた濡れ色の層の深さから防水剤の浸透深さを測定した。その結果本発明に使用できる表１の浸透性吸水防止剤では図１に示したように約８ｍｍの浸透深さであることが確認された。【００１３】
【表１】
2017155573.tif 000003
【００１４】実施例２
黒御影（花崗岩Ｇ６５４バーナー仕上げ、１００×１００×２０ｍｍ見掛け比重２．７９吸水率０．２％）のサンプル床石をそれぞれ、容器の底にモルタルを貼った上に並べて置き隙間に目地をしてそれぞれ２連において２−０：石面無処理とモルタル目地含浸。２−１：表面とモルタル目地に含浸。２−２：表面と４側面及びモルタル目地に含浸。２−３：全６面とモルタル目地に含浸という３種類の異なる処理を行い、テスト床石の１０ｍｍの深さまで１０％ミネラル水（塩化マグネシウム、塩化カルシウム、塩化ナトリウム、塩化カリウム混合液）を張り１９９日間浸漬した後２１日間乾燥させた。【００１５】  上記乾燥後の水斑度合１〜５を外観で面積を観測し評価した。ランク１：０〜５％  ランク２：５〜２５％  ランク３：２５〜５０％  ランク４：５０〜７５％  ランク５：７５〜１００％【００１６】  上記無処理と吸水防止剤含浸範囲３種類の水斑の状況の結果は、２−０：無処理はランク４で最も水斑が激しい。２−１：表面及びモルタル目地に含浸はランク１で水斑はでない。２−２：表面と４側面及びモルタル目地に含浸はラン２で２０％水斑発生。２−３：全６面とモルタル目地に含浸はランク２で１０％の水斑が発生。すなわち床石表面及びモルタル目地に本発明の浸透性防水剤を塗布含浸する方法が最も有効な水斑防止効果のあることが実証された。【００１７】  上記の試験の結果を考察すると、「表面と４側面及び目地含浸」「全６面とモルタル目地含浸」処理に水斑が発生する理由は周囲が隠ぺいされるためミネラル水の逃げ場が失われて水斑が残存してしまうが、「表面とモルタル目地に含浸」はミネラル水の逃げ場が下地側に充分あり、塗布面には表出しないために水斑が現れないと推測される。
【産業上の利用可能性】
【００１８】  本発明の水斑防止工法により施工された外部床石は他の様々な汚れも防ぎ、多大な費用を要する修復を必要とせず長期間初期の美観を保つことができる。
【符号の説明】
【００１９】１  防水剤浸透層
２  水浸透層
３  浸透性防水剤層
４  モルタル目地
５  床石
６  バサモルタル
７  水勾配
８  躯体
【図１】
2017155573.tif 000004
【図２】
2017155573.tif 000005